(57)【要約】    【課題】  可撓性材料からなるコーティングが施されている繊維製の網状体であって、塗工部の角部に用いられた場合に、角部付近で網状体が浮いてしまうことが避けられ、角部付近でクラックの発生を低減させることができる塗工部を容易に形成し得るクラック防止網状体並びにそれを用いた塗工体及び塗工工法の提供。    【解決手段】  クラック防止網状体Ｎは、耐アルカリ性ガラス繊維製の網状体で、スチレンブタジエンゴムコーティングが全体に施され、中央を横切る線状部分Ｌはコーティングが施されていない。モルタルによる中塗り塗工部Ｇａの角部に線状部分Ｌを一致させて折曲した状態で、塗工後直ちにモルタル上にクラック防止網状体Ｎを張設し、仕上げ塗工でモルタルの表面部Ｇｂに埋め込むことにより、表面のクラック発生を低減させることができる塗工体Ｃが得られる。【選択図】      図１
2017115565.tif 000002
【特許請求の範囲】
【請求項１】
塗工された塗工材の表面にクラックが発生することを低減させるために塗工材の表面部に沿って埋め込むための繊維製の網状体であって、
前記網状体は、ほつれや目ずれを防ぐための可撓性材料からなる所定のコーティングが全体に施され、
前記網状体の内方部を通る所定の線状部分は、その全てが、又は、一部を除いて、所定のコーティングが施されておらず、線状部分における折曲状態が維持され易いことを特徴とするクラック防止網状体。
【請求項２】
上記網状体が方形状であり、上記所定の線状部分が、外周の一辺に対し垂直で網状体の内方部を通る請求項１記載のクラック防止網状体。
【請求項３】
上記網状体が帯状であり、上記所定の線状部分が、網状体の長手方向に対し垂直で網状体の内方部を通る請求項１記載のクラック防止網状体。
【請求項４】
網状体がガラス繊維製である請求項１乃至３の何れか１項に記載のクラック防止網状体。
【請求項５】
可撓性材料からなるコーティングが、スチレンブタジエンゴム、エチレン・酢酸ビニル共重合樹脂又はアクリル樹脂からなるものである請求項１乃至４の何れか１項に記載のクラック防止網状体。
【請求項６】
塗工材がモルタルである請求項１乃至５の何れか１項に記載のクラック防止網状体。
【請求項７】
請求項１乃至６の何れか１項に記載のクラック防止網状体を、上記線状部分を塗工材による塗工部の角部に一致させてその線状部分において折曲した状態で塗工材の表面部に沿って埋め込んでなる塗工体。
【請求項８】
請求項１乃至６の何れか１項に記載のクラック防止網状体を、上記線状部分を塗工材による塗工部の角部に一致させてその線状部分において折曲した状態で塗工材の表面部に沿って埋め込む塗工工法。
【発明の詳細な説明】
【技術分野】
【０００１】
本発明は、塗工された塗工材の表面にクラックが発生することを低減させるために塗工材の表面部に沿って埋め込むための繊維製の網状体、並びに、その網状体を用いた塗工体及び塗工工法に関する。
【背景技術】
【０００２】
塗工されたモルタル等の表面にクラックが発生することを低減させる上で、特開２００３−２５３８４２号公報等に記載の通り、モルタル等の表面部に沿ってガラス繊維製の網状体を埋め込むことが行なわれている。
【０００３】
ところが、ガラス繊維製の網状体は、取り扱い中に繊維のほつれや目ずれが生じるおそれがあるため、可撓性材料からなるコーティングをガラス繊維製の網状体の全体に施したものが実用上好適である。
【０００４】
このような可撓性材料からなるコーティングが施されたガラス繊維製の網状体は、網状体を構成する繊維のほつれや網状体の目ずれが防がれるが、折曲した状態が維持されにくいため、モルタル等による塗工部の角部で使用すると、網状体の浮きが発生することにより、仕上りの通りが悪くなる。更に、これを解消しようとしてコテ等により押さすぎると、網状体が破損して良好な仕上りも十分なクラック発生低減効果も実現し得ないこととなるおそれがある。網状体の浮きを防ぐには、角部では２枚の網状端縁部同士を突き合わせて用いる必要があるが、これでは角部のクラック発生を効果的に低減させることはできない。
【先行技術文献】
【特許文献】
【０００５】
【特許文献１】特開２００３−２５３８４２号公報公報
【発明の概要】
【発明が解決しようとする課題】
【０００６】
本発明は、網状体を構成する繊維のほつれや網状体の目ずれを防ぐための可撓性材料からなるコーティングが施されている繊維製の網状体であって、塗工材による塗工部の角部に用いられた場合に、角部又はその周辺において網状体が浮いてしまうことが効果的に避けられ、角部及びその周辺を含めてクラックの発生を低減させることができる塗工部を容易に形成し得るクラック防止網状体、並びに、そのクラック防止網状体を用いた塗工体及び塗工工法を提供することを目的とする。
【課題を解決するための手段】
【０００７】
本発明のクラック防止網状体、塗工体及び塗工工法は、次のように表すことができる。
【０００８】
(1) 塗工された塗工材の表面にクラックが発生することを低減させるために塗工材の表面部に沿って埋め込むための繊維製の網状体であって、
前記網状体は、ほつれや目ずれを防ぐための可撓性材料からなる所定のコーティングが全体に施され、
前記網状体の内方部を通る所定の線状部分は、その全てが、又は、一部を除いて、所定のコーティングが施されておらず、線状部分における折曲状態が維持され易いことを特徴とするクラック防止網状体。
【０００９】
繊維製の網状体は、可撓性材料からなる所定のコーティングが全体に施されているため、網状体を構成する繊維のほつれや網状体の目ずれが防がれるが、折曲した状態が維持されにくい。
【００１０】
網状体のうち、内方部を通る所定の線状部分は、その全てが、又は、一部を除いて、所定のコーティングが施されていないため、線状部分における折曲状態が維持され易い。そのため、前記線状部分を外壁の角部等の塗工材による塗工部の角部に一致させてその線状部分において折曲した状態で網状体を塗工材の表面部に沿って埋め込むことにより、前記角部又はその周辺において網状体が浮いてしまうことが避けられ、前記角部及びその周辺を含めてクラックの発生を低減させることができる塗工部を容易に形成し得る。
【００１１】
(2) 上記網状体が方形状であり、上記所定の線状部分が、外周の一辺に対し垂直で網状体の内方部を通る上記(1)記載のクラック防止網状体。
【００１２】
(3) 上記網状体が帯状であり、上記所定の線状部分が、網状体の長手方向に対し垂直で網状体の内方部を通る上記(1)記載のクラック防止網状体。
【００１３】
(4) 網状体がガラス繊維製である上記(1)乃至(3)の何れか１項に記載のクラック防止網状体。
【００１４】
(5) 可撓性材料からなるコーティングが、スチレンブタジエンゴム、エチレン・酢酸ビニル共重合樹脂又はアクリル樹脂からなるものである上記(1)乃至(4)の何れか１項に記載のクラック防止網状体。
【００１５】
(6) 塗工材がモルタルである上記(1)乃至(5)の何れか１項に記載のクラック防止網状体。
【００１６】
(7) 上記(1)乃至(6)の何れか１項に記載のクラック防止網状体を、上記線状部分を塗工材による塗工部の角部に一致させてその線状部分において折曲した状態で塗工材の表面部に沿って埋め込んでなる塗工体。
【００１７】
(8) 上記(1)乃至(6)の何れか１項に記載のクラック防止網状体を、上記線状部分を塗工材による塗工部の角部に一致させてその線状部分において折曲した状態で塗工材の表面部に沿って埋め込む塗工工法。
【発明の効果】
【００１８】
本発明によれば、可撓性材料からなる所定のコーティングが全体に施されたクラック防止網状体のうち、内方部を通る所定の線状部分は、その全てが、又は、一部を除いて、所定のコーティングが施されていないため、線状部分における折曲状態が維持され易い。そのため、前記線状部分を外壁の角部等の塗工材による塗工部の角部に一致させてその線状部分において折曲した状態で網状体を塗工材の表面部に沿って埋め込むことにより、前記角部又はその周辺において網状体が浮いてしまうことが効果的に避けられ、前記角部及びその周辺を含めてクラックの発生を低減させることができる塗工部又はそのような塗工部を備えた塗工体を容易に形成し得る。
【図面の簡単な説明】
【００１９】
【図１】クラック防止網状体の正面図である。
【図２】塗工体の模式的な水平断面図である。
【図３】コーナー定木を用いた塗工体の模式的な水平断面図である。
【発明を実施するための形態】
【００２０】
[1] 図面は何れも本発明の実施の形態の例としてのクラック防止網状体Ｎ、塗工体Ｃ、及び、塗工工法に関するものである。
【００２１】
(1) 図２に示されるように、基材Ａ（木製パネル）の鉛直状の表側面に、方形断面の棒状又は板状の木製胴縁Ｂが、長手方向を鉛直方向として、等間隔おきに設けられている。
【００２２】
基材Ａ上に間隔おきに設けられた胴縁Ｂの表側部上に、防水紙（図示を略す）が介在する状態で塗工用下地材としてのラスＦが、タッカーにより胴縁Ｂに固定されて張設されている。
【００２３】
ラスＦには、モルタル（塗工材）が塗工されてモルタル塗工部Ｇが形成され、モルタル壁を構成している。
【００２４】
(2) 図１に示すクラック防止網状体Ｎは、耐アルカリ性ガラス繊維製の網状体であって、長方形状をなし、ほつれや目ずれを防ぐためのスチレンブタジエンゴム（可撓性のコーティング材料）によるコーティングが全体に施されている。
【００２５】
但し、クラック防止網状体Ｎの長手方向の中央を垂直状に横切る線状部分Ｌは、その全てがコーティングが施されていない。そのため、クラック防止網状体Ｎを線状部分Ｌにおいて折曲した場合、その折曲状態が維持され易いが、クラック防止網状体Ｎ全体としてのほつれや目ずれを防ぐ上では支障はない。
【００２６】
(3) クラック防止網状体Ｎは、モルタルによる中塗り塗工部Ｇａの角部に線状部分Ｌを一致させて線状部分Ｌにおいて折曲した状態で、塗工後直ちに角部の両側のモルタル上に張設し、更にモルタルを用いて仕上げ塗工を行なってモルタルの表面部Ｇｂに埋め込むことができる。なお、図３に示す例では、角部を良好に且つ効率的に仕上げる上で、モルタルに横断面三叉状をなすコーナー定木Ｓを埋め込んで中塗り塗工部Ｇａの角部を構成し、その角部にクラック防止網状体Ｎの線状部分Ｌを一致させて線状部分Ｌにおいて折曲した状態で、塗工後直ちに角部の両側のモルタル上にクラック防止網状体Ｎが張設されている。
【００２７】
このようにして、塗工されたモルタルの表面にクラックが発生することを低減させることができる塗工体Ｃが形成される。
【００２８】
[2] 本発明の実施の形態を、上記以外の形態を含めて更に説明する。
【００２９】
本発明のクラック防止網状体は、塗工された塗工材の表面にクラック（ひび割れ）が発生することを低減させるために塗工材の表面部に沿って埋め込むための繊維製の網状体であり、ほつれや目ずれを防ぐための可撓性材料からなる所定のコーティングが全体に施され、網状体の内方部を通る所定の線状部分は、その全てが、又は、一部を除いて、所定のコーティングが施されておらず、線状部分における折曲状態が維持され易いものである。
【００３０】
また本発明の塗工体は、本発明のクラック防止網状体を、上記線状部分を塗工材による塗工部の角部に一致させてその線状部分において折曲した状態で塗工材の表面部に沿って埋め込まれたものである。
【００３１】
更に、本発明の塗工工法は、本発明のクラック防止網状体を、上記線状部分を塗工材による塗工部の角部に一致させてその線状部分において折曲した状態で塗工材の表面部に沿って埋め込むものである。
【００３２】
(1) 塗工材は、例えば、各種のラス若しくはその他の塗工用下地材に塗工されるが、これに限るものではない。塗工材が塗工されることにより、塗工部が形成される。
【００３３】
塗工用下地材は、例えば、住宅又はその他の建築物の外壁等を構成する構造材からなる若しくは構造材を含む基材又はその他の基材上に設けられた胴縁に対し張設することができるが、これに限るものではない。下地の工法については、例えば直塗り工法でも通気工法でもよく、特に制限はない。
【００３４】
塗工材としては、モルタルの他、漆喰を始めとする各種塗工材を例示することができる。
【００３５】
(2) クラック防止網状体は、繊維製の網状体である。
【００３６】
網状体を構成する繊維材料としては、伸びが少ないガラス繊維等の無機繊維材料を例示することができるが、これに限るものではない。モルタルのような塗工材を用いる場合に好ましいのは、耐アルカリ性繊維材料、例えば耐アルカリ性ガラス繊維である。
【００３７】
(3) クラック防止網状体には、ほつれや目ずれを防ぐための可撓性材料からなる所定のコーティングが全体に施されている。
【００３８】
可撓性のコーティング材料は、例えば、スチレンブタジエンゴム、エチレン・酢酸ビニル共重合樹脂、アクリル樹脂を始めとする各種合成ゴムや各種合成樹脂から選ぶことができる。
【００３９】
(4) 網状体の内方部を通る（すなわち網状体の周縁部に沿うものではない）所定の線状部分は、その全てが、又は、一部を除いて、所定のコーティングが施されておらず、線状部分における折曲状態が維持され易いものである。
【００４０】
例えば網状体が方形状（又はその他の多角形）である場合、所定の線状部分は、外周の一辺に対し垂直（又は一定の傾斜角）で網状体の内方部を通るものとすることができる。
【００４１】
例えば網状体が帯状である場合、所定の線状部分が、網状体の長手方向に対し垂直（又は一定の傾斜角）で網状体の内方部を通るものとすることができる。
【００４２】
所定の線状部分は、例えば、一つの網状体に、１箇所設けることができる他、２箇所以上を互いに平行状に、或いは非平行状に設けることができる。網状体は、必要に応じ適宜の寸法および／または形状に切断して使用することもできる。
【００４３】
線状部分は、塗工材による塗工部の角部に一致させて線状部分において折曲した状態（折曲が維持され易い状態）で角部の両側の塗工材上に張設する上で必要であり、網状体全体のほつれや目ずれを防ぐ上で支障のない幅を有するものとすることができる。例えば、線状部分の幅は、５乃至５０ｍｍとすることができる。好ましくは５乃至２０ｍｍである。
【００４４】
また線状部分は、塗工材による塗工部の角部に一致させて線状部分において折曲した状態（折曲が維持され易い状態）で角部の両側の塗工材上に張設する上で支障がない限り、一部（その線に沿って例えば間隔おきに一部）にコーティングが施されているものとすることや、線状部分の折曲を維持し易い別の比較的弱いコーティングが施されているものとすることを妨げない。
【００４５】
(5) クラック防止網状体は、例えば、中塗りしたモルタル等の塗工材上に、直ちに張設する。張設したクラック防止網状体は、例えば、中塗りした塗工材の表面部に埋め込むか、或いは、更に塗工材を用いて仕上げ塗工を行なって表面部に埋め込むことができる。
【００４６】
塗工材による塗工部が角部を有する場合、クラック防止網状体を、その線状部分が塗工材による塗工部の角部に一致するように線状部分において折曲した状態で角部の両側の塗工材上に張設した上、角部及びその両側の塗工材の表面部に埋め込むか、或いは、更に塗工材を用いて仕上げ塗工を行なって塗工材の表面部に埋め込むことができる。なお、角部を良好に且つ効率的に仕上げる上で、本発明においても、従来と同様、モルタル等の塗工材にコーナー定木を埋め込んで角部を構成し、クラック防止網状体を、その線状部分が塗工材による塗工部の角部に一致するように線状部分において折曲した状態で角部の両側の塗工材上に張設することもできる。尤も、これに限るものではなく、例えば刃定規を用いることもできる。
【００４７】
このようにして、塗工された塗工材の表面にクラックが発生することを低減させることができる塗工体が形成される。
【符号の説明】
【００４８】
Ａ      基材
Ｂ      胴縁
Ｃ      塗工体
Ｆ      ラス
Ｇ      モルタル塗工部
Ｇａ    中塗り塗工部
Ｇｂ    表面部
Ｌ      線状部分
Ｎ      クラック防止網状体
Ｓ      コーナー定木
【図１】
2017115565.tif 000003
【図２】
2017115565.tif 000004
【図３】
2017115565.tif 000005
【手続補正書】
【提出日】平成28年1月8日(2016.1.8)
【手続補正１】
【補正対象書類名】明細書
【補正対象項目名】０００４
【補正方法】変更
【補正の内容】
【０００４】
このような可撓性材料からなるコーティングが施されたガラス繊維製の網状体は、網状体を構成する繊維のほつれや網状体の目ずれが防がれるが、折曲した状態が維持されにくいため、モルタル等による塗工部の角部で使用すると、網状体の浮きが発生することにより、仕上りの通りが悪くなる。更に、これを解消しようとしてコテ等により押えすぎると、網状体が破損して良好な仕上りも十分なクラック発生低減効果も実現し得ないこととなるおそれがある。網状体の浮きを防ぐには、角部では２枚の網状端縁部同士を突き合わせて用いる必要があるが、これでは角部のクラック発生を効果的に低減させることはできない。